СПОСОБ ИЗГОТОВЛЕНИЯ БИОСОВМЕСТИМОЙ КАТОДНОЙ СУСПЕНЗИИ ДЛЯ ИСПОЛЬЗОВАНИЯ В БИОСОВМЕСТИМЫХ БАТАРЕЯХ ДЛЯ КОНТАКТНОЙ ЛИНЗЫ

1. Способ изготовления биосовместимой батареи для использования в контактной линзе, включающий стадии, на которых:
смешивают одну или более жидкофазных предварительных смесей с одной или более твердофазными предварительными смесями с образованием смеси катодной суспензии;
фильтруют смесь катодной суспензии, при этом фильтрация удаляет из катодной суспензии частицы, которые могут вызывать недостаточное заполнение ламинированного сердечника биосовместимой батареи;
распределяют смесь катодной суспензии в биосовместимом катоде для применения в биосовместимой батарее, причем фильтрация происходит до распределения катодной суспензии;
герметизируют ламинированный сердечник для биосовместимости; и
вводят биосовместимую батарею в контактную линзу, причем фильтрация смеси катодной суспензии поддерживает формирование биосовместимой батареи настолько малой формы, что она подходит для посадки в контактную линзу.
2. Способ по п. 1, в котором фильтрация происходит в петле рециркуляции системы распределения катодной суспензии.
3. Способ по п. 2, дополнительно включающий хранение и рециркуляцию смеси катодной суспензии после фильтрования смеси катодной суспензии.
4. Способ по п. 2, дополнительно включающий сушку смеси катодной суспензии.
5. Способ по п. 2, в котором жидкофазная предварительная смесь содержит один или более реагентов, причем по меньшей мере один реагент является жидкофазным реагентом.
6. Способ по п. 5, дополнительно включающий фильтрование жидкофазных реагентов.
7. Способ по п. 5, в котором один жидкофазный реагент содержит растворитель.
8. Способ по п. 2, в котором твердофазная предварительная смесь содержит один или более твердофазных реагентов.
9. Способ по п. 8, дополнительно включающий просеивание твердофазных реагентов до однородного размера частиц.
10. Способ по п. 8, в котором твердофазный реагент содержит ультрадисперсную электролитическую двуокись марганца.
11. Способ по п. 8, в котором одна твердофазная предварительная смесь содержит оксид переходного металла.
12. Способ по п. 11, в котором оксид переходного металла представляет собой двуокись марганца.
13. Способ по п. 8, в котором один твердофазный реагент содержит аллотроп углерода.
14. Способ по п. 13, в котором аллотроп углерода представляет собой графит.
15. Способ по п. 14, в котором графит содержит сажу.
16. Способ по п. 5, в котором жидкофазная предварительная смесь содержит гидрофобное связующее вещество.
17. Способ по п. 16, в котором гидрофобное связующее вещество представляет собой полиизобутилен (PIB).
18. Способ по п. 16, в котором гидрофобное связующее вещество представляет собой твердый фторуглерод.
19. Способ по п. 18, в котором твердый фторуглерод представляет собой политетрафторэтилен (ПТФЭ).
20. Способ по п. 1, дополнительно включающий:
получение ламинарной структуры, причем в такой ламинарной структуре часть объема материала удалена с образованием полости, причем ламинарная структура содержит первый анодный коллекторный слой, разделенный на внутренний слой ламинарной конструкции, причем из тела первого внутреннего слоя ламинарной конструкции была удалена часть объема перед тем, как он был разделен на первый анодный коллекторный слой, и причем ламинарная структура содержит электроосажденную анодную пленку и осажденную разделительную пленку в этой полости, причем осажденная разделительная пленка осаждается в виде раствора, содержащего растворитель, который испаряется с образованием разделительной пленки; и
проверку качества твердофазной предварительной смеси и жидкофазной предварительной смеси, причем проверяемое качество представляет собой распределение частиц по размерам.